"電気化学セルにおける使用のためのカソードであって、該カソードは高原子価ドーパントをドープしてドープ銀材料を得る銀材料で構成されており、該ドーパントが約0.01mol~約10molの濃度で存在する、電気化学セルにおける使用のためのカソード。前記ドープ銀材料に約0.10mol~約5molの高原子価ドーパントが含まれている、請求項1に記載のカソード。前記ドープ銀材料に約0.25mol~約2.5molの高原子価ドーパントが含まれている、請求項1または2のいずれかに記載のカソード。前記ドープ銀材料が粉末を構成している、請求項1~3のいずれかに記載のカソード。前記粉末が約20μm以下の平均粒子直径を有する、請求項4に記載のカソード。前記粉末が約7μm以下の平均粒子直径を有する、請求項4または5のいずれかに記載のカソード。前記銀材料がAg、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである、請求項1~6のいずれかに記載のカソード。さらにバインダーを含む、請求項1~7のいずれかに記載のカソード。前記バインダーがPTFEまたはPVDFを含むものである、請求項8に記載のカソード。前記高原子価ドーパントが、周期表の4~8族のいずれかの元素である前周期遷移金属元素を含むものである、請求項1~9のいずれかに記載のカソード。前記高原子価ドーパントが、Nb、Mn、Re、V、Ta、W、Mo、Cr、Feまたは任意のその組合せを含むものである、請求項1~10のいずれかに記載のカソード。前記高原子価ドーパントが、Nb、Mn、Re、V、Ta、W、Mo、Cr、Feまたは任意のその組合せの酸化物または水酸化物を含むものである、請求項11に記載のカソード。前記高原子価ドーパントが、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである、請求項11に記載のカソード。前記高原子価ドーパントが、Nb、Mn、Re、V、Ta、W、Mo、Cr、Feまたは任意のその組合せの塩を含むものである、請求項11に記載のカソード。前記高原子価ドーパントが、Nb2O5、KMnO4、KReO4、V2O5、Ta2O5、WO3、MoO3、CrO3、MnO2、ReS2、Fe2O3、FeNO339H2Oまたは任意のその組合せを含むものである、請求項11に記載のカソード。電気化学セルにおける使用のためのカソードであって、該カソードドーパントが含まれたドープ銀材料で構成されており、該ドーパントが、Nb、Mn、Re、V、Ta、W、Mo、Cr、Feまたは任意のその組合せを含むものであり、前記ドーパントが約0.01mol~約10molの濃度で存在する、電気化学セルにおける使用のためのカソード。前記ドーパントが約0.10mol~約5molの濃度で存在する、請求項16に記載のカソード。前記ドーパントが約0.25mol~約2.5molの濃度で存在する、請求項16または17のいずれかに記載のカソード。前記ドープ銀材料が粉末を構成している、請求項16~18のいずれかに記載のカソード。前記粉末が約20μm以下の平均粒子直径を有する、請求項19に記載のカソード。前記粉末が約7μm以下の平均粒子直径を有する、請求項19または20のいずれかに記載のカソード。前記銀材料が、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである、請求項16~21のいずれかに記載のカソード。さらにバインダーを含む、請求項16~22のいずれかに記載のカソード。前記バインダーがPTFEまたはPVDFを含むものである、請求項23に記載のカソード。前記ドーパントが、Nb、Mn、Re、V、Ta、W、Mo、Cr、Feまたは任意のその組合せの酸化物または水酸化物を含むものである、請求項16~24のいずれかに記載のカソード。前記ドーパントが、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、炭酸塩、ケイ化物またはカルボニルを含むものである、請求項16~24のいずれかに記載のカソード。前記ドーパントが、Nb、Mn、Re、V、Ta、W、Mo、Cr、Feまたは任意のその組合せの塩を含むものである、請求項16~24のいずれかに記載のカソード。前記ドーパントが、Nb2O5、KMnO4、KReO4、V2O5、Ta2O5、WO3、MoO3、CrO3、MnO2、ReS2、Fe2O3、FeNO339H2Oまたは任意のその組合せを含むものである、請求項16~24のいずれかに記載のカソード。約0.01mol~約10molの少なくとも1種類の高原子価ドーパントをドープした銀粉末を準備すること;および該ドープ銀粉末をカソードに形成することを含む、電気化学セルにおける使用のためのカソードの作製方法。前記ドープ銀粉末が、約0.10mol~約5molのドーパントがドープされたものである、請求項29に記載の方法。前記ドープ銀粉末が、約0.25mol~約2.5molのドーパントがドープされたものである、請求項29または30のいずれかに記載の方法。前記ドープ銀粉末が約15μm以下の平均粒子直径を有する、請求項29~31のいずれかに記載の方法。前記ドープ銀粉末が約7μm以下の平均粒子直径を有する、請求項29~32のいずれかに記載の方法。前記ドープ銀粉末が、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである、請求項29~33のいずれかに記載の方法。前記ドープ銀粉末が、AgO、Ag2O、Ag2O3または任意のその組合せを含むものである、請求項29~34のいずれかに記載の方法。さらにバインダーを備えることを含む、請求項29~35のいずれかに記載の方法。前記バインダーがPTFEまたはPVDFを含むものである、請求項36に記載の方法。前記ドーパントが、Nb、Mn、Re、V、Ta、W、Mo、Cr、Feまたは任意のその組合せを含むものである、請求項29~37のいずれかに記載の方法。前記ドーパントが、Nb、Mn、Re、V、Ta、W、Mo、Cr、Feまたは任意のその組合せの酸化物または水酸化物を含むものである、請求項29~37のいずれかに記載の方法。前記ドーパントが、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである、請求項29~37のいずれかに記載の方法。前記ドーパントが、Nb、Mn、Re、V、Ta、W、Mo、Cr、Feまたは任意のその組合せの塩を含むものである、請求項29~37のいずれかに記載の方法。前記ドーパントが、Nb2O5、KMnO4、KReO4、V2O5、Ta2O5、WO3、MoO3、CrO3、MnO2、ReS2、Fe2O3、FeNO339H2Oまたは任意のその組合せを含むものである、請求項29~37のいずれかに記載の方法。ドーパントが含まれた銀材料で構成されているカソード;および亜鉛で構成されているアノードを備えている電気化学セルであって、該ドーパントが高原子価ドーパントを含むものであり、該ドーパントは、該セルに、少なくとも約50回の充電サイクルで該セルの定格容量の少なくとも約60の実容量が付与されるのに充分な濃度で存在する、電気化学セル。ドーパントが含まれた銀材料で構成されているカソード;および亜鉛で構成されているアノードを備えている電気化学セルであって、該ドーパントが高原子価ドーパントを含むものであり、該ドーパントは、該セルに、少なくとも約50回の充電サイクルで該セルの定格容量の少なくとも約70の実容量が付与されるのに充分な濃度で存在する、電気化学セル。ドーパントが含まれた銀材料で構成されているカソード;および亜鉛で構成されているアノードを備えている電気化学セルであって、該ドーパントは少なくとも1種類の高原子価ドーパントを含むものであり、該ドーパントは、該セルに、少なくとも約50回の充電サイクルで該セルの定格容量の少なくとも約80の実容量が付与されるのに充分な濃度で存在する、電気化学セル。前記銀材料に、約0.01mol~約10molの少なくとも1種類の高原子価ドーパントが含まれている、請求項43~45のいずれかに記載のセル。前記銀材料が粉末を構成している、請求項43~46のいずれかに記載のセル。前記粉末が約20μm以下の平均粒子直径を有する、請求項47に記載のセル。前記粉末が約15μm以下の平均粒子直径を有する、請求項48に記載のセル。前記カソード、前記アノードまたは両方にバインダーが含まれている、請求項43~49のいずれかに記載のセル。前記カソードに、さらにバインダーが含まれている、請求項43~50のいずれかに記載のセル。前記バインダーがPTFEまたはPVDFを含むものである、請求項51に記載のセル。前記アノードにさらにバインダーが含まれている、請求項43~52のいずれかに記載のセル。前記バインダーがPTFEまたはPVDFを含むものである、請求項53に記載のセル。さらに、LiOH、NaOH、KOH、RbOHまたはその組合せを含む電解液を含む、請求項43~54のいずれかに記載のセル。前記銀材料が、さらに、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである、請求項43~55のいずれかに記載のセル。前記銀材料が、さらに、AgO、Ag2O、Ag2O3または任意のその組合せを含むものである、請求項43~56のいずれかに記載のセル。前記銀材料が、さらに、AgOを含むものである、請求項43~57のいずれかに記載のセル。前記銀材料が、さらに、Ag2Oを含むものである、請求項43~57のいずれかに記載のセル。前記ドーパントが、Nb、Mn、Re、V、Ta、W、Mo、Cr、Feまたは任意のその組合せを含むものである、請求項43~59のいずれかに記載のセル。前記ドーパントが、Nb、Mn、Re、V、Ta、W、Mo、Cr、Feまたは任意のその組合せの酸化物または水酸化物を含むものである、請求項43~60のいずれかに記載のセル。前記ドーパントが、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである、請求項43~60のいずれかに記載のセル。前記ドーパントが、Nb、Mn、Re、V、Ta、W、Mo、Cr、Feまたは任意のその組合せの塩を含むものである、請求項43~60のいずれかに記載のセル。前記ドーパントが、Nb2O5、KMnO4、KReO4、V2O5、Ta2O5、WO3、MoO3、CrO3、MnO2、ReS2、Fe2O3、FeNO339H2Oまたは任意のその組合せを含むものである、請求項43~60のいずれかに記載のセル。約0.01mol~約10molの高原子価ドーパントが含まれた銀粉末で構成されているカソード;亜鉛で構成されているアノード;および水性KOHが含まれている電解液を備えている電気化学セル。前記銀粉末が約20μm以下の平均粒子直径を有する、請求項65に記載のセル。前記銀粉末が約5μm以下の平均粒子直径を有する、請求項66に記載のセル。前記カソード、前記アノードまたは両方にバインダーが含まれている、請求項65~67のいずれかに記載のセル。前記カソードにバインダーが含まれている、請求項65~68のいずれかに記載のセル。前記バインダーがPTFEまたはPVDFを含むものである、請求項69に記載のセル。前記アノードにバインダーが含まれている、請求項65~70のいずれかに記載のセル。前記バインダーがPTFEまたはPVDFを含むものである、請求項71に記載のセル。前記電解液が、さらに、NaOHを含むものである、請求項65~72のいずれかに記載のセル。前記銀粉末が、さらに、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである、請求項65~73のいずれかに記載のセル。前記銀粉末が、さらに、AgO、Ag2O、Ag2O3または任意のその組合せを含むものである、請求項65~74のいずれかに記載のセル。前記銀粉末が、さらに、AgOを含むものである、請求項65~75のいずれかに記載のセル。前記銀粉末が、さらに、Ag2Oを含むものである、請求項65~75のいずれかに記載のセル。前記ドーパントが、Nb、Mn、Re、V、Ta、W、Mo、Cr、Feまたは任意のその組合せを含むものである、請求項65~77のいずれかに記載のセル。前記ドーパントが、Nb、Mn、Re、V、Ta、W、Mo、Cr、Feまたは任意のその組合せの酸化物または水酸化物を含むものである、請求項65~78のいずれかに記載のセル。前記ドーパントが、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである、請求項65~78のいずれかに記載のセル。前記ドーパントが、Nb、Mn、Re、V、Ta、W、Mo、Cr、Feまたは任意のその組合せの塩を含むものである、請求項65~78のいずれかに記載のセル。前記ドーパントが、Nb2O5、KMnO4、KReO4、V2O5、Ta2O5、WO3、MoO3、CrO3、MnO2、ReS2、Fe2O3、FeNO339H2Oまたは任意のその組合せを含むものである、請求項65~78のいずれかに記載のセル。発明の概要本発明の一態様は、高原子価ドーパントをドープしてドープ銀材料を得る銀材料で構成されており、該ドーパントが約0.01mol~約10molの濃度で存在する、電気化学セルにおける使用のためのカソードを提供する。一部の実施形態において、高原子価ドーパントは約0.10mol~約5molの濃度で存在する。例えば、高原子価ドーパントは約0.25mol~約2.5molの濃度で存在する。他の例では、高原子価ドーパントは約1mol~約8molの濃度で存在する。この態様の一部の実施形態において、ドープ銀材料は粉末を構成している。例えば、ドープ銀材料は粉末を構成しており、該粉末は約20μm以下例えば、約15μm以下または約10μm以下の平均粒子直径を有する。他の例では、該粉末は約7μm以下の平均粒子直径を有する。この態様の一部の実施形態において、銀材料は、さらに、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである。この態様の他の実施形態において、カソードに、さらに、PTFEまたはPVDFなどのバインダーが含まれている。この態様の一部の実施形態において、高原子価ドーパントは、周期表の4~8族の元素の元素例えば、1種類以上の選択された元素を含むものである。一部の場合において、高原子価ドーパントは、Nb、Mn、Re、V、Ta、W、Mo、Cr、Feまたは任意のその組合せを含むものである。例えば、高原子価ドーパントは、Nb、Mn、Re、V、Ta、W、Mo、Cr、Feまたは任意のその組合せの酸化物または水酸化物を含むものである。他の例では、高原子価ドーパントは、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物またはカルボニルを含むものである。また、一部の例では、高原子価ドーパントは、Nb、Mn、Re、V、Ta、W、Mo、Cr、Feまたは任意のその組合せの塩を含むものである。例えば、高原子価ドーパントは、Nb2O5、KMnO4、KReO4、V2O5、Ta2O5、WO3、MoO3、CrO3、MnO2、ReS2、Fe2O3、FeNO339H2Oまたは任意のその組合せを含むものである。本発明の別の態様は、ドーパントが含まれたドープ銀材料で構成されており、該ドーパントが、Nb、Mn、Re、V、Ta、W、Mo、Cr、Feまたは任意のその組合せを含むものであり、該ドーパントが約0.010mol~約10molの濃度で存在する、電気化学セルにおける使用のためのカソードを提供する。一部の実施形態において、ドーパントは約0.10mol~約5molの濃度で存在する。例えば、ドーパントが約0.25mol~約2.5molの濃度で存在する。別の例では、ドーパントは約1mol~約8molの濃度で存在する。この態様の一部の実施形態において、ドープ銀材料は、本明細書に記載のいずれかのドープ銀材料粉末などの粉末を構成している。他の実施形態において、銀材料は、Ag、AgO、Ag2O、Ag2O3、AgOH、AgOOH、AgONa、AgOK、AgOLi、AgORb、AgOONa、AgOOK、AgOOLi、AgOORb、AgCuO2、AgFeO2、AgMnO2、AgOH2または任意のその組合せを含むものである。この態様の他の実施形態において、カソードに、さらに、PTFEまたはPVDFなどのバインダーが含まれている。この態様の一部の実施形態において、ドーパントは、本明細書に記載のいずれかの高原子価ドーパントまたは高原子価ドーパントの任意の組合せを含むものである。本発明の別の態様は、約0.01mol~約10mol例えば、約0.10mol~約5mol、約0.25mol~約2.5molの少なくとも1種類のatleaseone高原子価ドーパントをドープした銀粉末を準備すること;および該ドープ銀粉末をカソードに形成することを含む、電気化学セルにおける使用のためのカソードの作製方法を提供する。この態様の一部の実施形態では、ドープ銀粉末に約0.10mol~約5molのドーパントをドープする。例えば、ドープ銀粉末に約0.25mol~約2.5molのドーパントを含める。別の例では、ドープ銀粉末に約1mol~約8molのドーパントを含める。この態様の一部の実施形態において、ドープ銀材料は、本明細書に記載のいずれかのドープ銀材料粉末などの粉末を構成している。また、一部の実施形態において、ドープ銀粉末は、Ag、AgO、Ag2O、Ag2O3、AgOH、AgOOH、AgONa、AgOK、AgOLi、AgORb、AgOONa、AgOOK、AgOOLi、AgOORb、AgCuO2、AgFeO2、AgMnO2、AgOH2または任意のその組合せを含むものである。例えば、ドープ銀粉末は、AgO、Ag2O、Ag2O3または任意のその組合せを含むものである。この態様の他の実施形態は、さらに、PTFEまたはPVDFなどのバインダーを備えることを含む。この態様の一部の実施形態において、ドーパントは、本明細書に記載のいずれかの高原子価ドーパントまたは高原子価ドーパントの任意の組合せを含むものである。本発明の別の態様は、ドーパントが含まれた銀材料で構成されているカソード;および亜鉛で構成されているアノードを備えている電気化学セルであって、該ドーパントが高原子価ドーパントを含むものであり、該ドーパントは、該セルに、少なくとも約50回の充電サイクル例えば、少なくとも100回の充電サイクル、少なくとも150回の充電サイクル、少なくとも200回の充電サイクル、少なくとも250回の充電サイクル、少なくとも300回の充電サイクル、少なくとも350回の充電サイクル、または少なくとも400回の充電サイクルで、該セルの定格容量の少なくとも約60の実容量が付与されるのに充分な濃度で存在する電気化学セルを提供する。本発明の別の態様は、ドーパントが含まれた銀材料で構成されているカソード;および亜鉛で構成されているアノードを備えている電気化学セルであって、該ドーパントが高原子価ドーパントを含むものであり、該ドーパントは、該セルに、少なくとも約50回の充電サイクル例えば、少なくとも100回の充電サイクル、少なくとも150回の充電サイクル、少なくとも200回の充電サイクル、少なくとも250回の充電サイクル、少なくとも300回の充電サイクル、少なくとも350回の充電サイクル、または少なくとも400回の充電サイクルで該セルの定格容量の少なくとも約70の実容量が付与されるのに充分な濃度で存在する電気化学セルを提供する。本発明の別の態様は、ドーパントが含まれた銀材料で構成されているカソード;および亜鉛で構成されているアノードを備えている電気化学セルであって、該ドーパントが少なくとも1種類の高原子価ドーパントを含むものであり、該ドーパントは、該セルに、少なくとも約50回の充電サイクル例えば、少なくとも100回の充電サイクル、少なくとも150回の充電サイクル、少なくとも200回の充電サイクル、少なくとも250回の充電サイクル、少なくとも300回の充電サイクル、少なくとも350回の充電サイクル、または少なくとも400回の充電サイクルで該セルの定格容量の少なくとも約80の実容量が付与されるのに充分な濃度で存在する電気化学セルを提供する。この態様の一部の実施形態において、銀材料には、約0.01mol~約10wt例えば、約0.10mol~約5mol、約0.25mol~約2.5molの少なくとも1種類の高原子価ドーパントが含まれている。他の実施形態において、本明細書に記載のような銀材料が粉末を構成している。この態様の一部の実施形態において、カソード、アノードまたは両方にバインダーが含まれている。例えば、カソードに、本明細書に記載のようなバインダーが含まれている。他の例では、アノードに、PTFEまたはPVDFなどのバインダーが含まれている。この態様の一部の実施形態において、セルは、さらに、NaOH、KOH、LiOH、RbOHまたはその組合せを含む電解液を備えている。この態様の他の実施形態において、銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである。例えば、銀粉末は、AgO、Ag2O、Ag2O3または任意のその組合せを含むものである。他の例では、銀材料はAgOを含むものである。また、一部の例では、銀材料はAg2Oを含むものである。この態様の一部の実施形態において、ドーパントは、本明細書に記載のいずれかの高原子価ドーパントまたは高原子価ドーパントの任意の組合せを含むものである。本発明の別の態様は、約0.01mol~約10mol例えば、約0.10mol~約5mol、約0.25mol~約2.5molの高原子価ドーパントが含まれた本明細書に記載のような銀粉末で構成されているカソード;亜鉛で構成されているアノード;および水性アルカリ水酸化物例えば、LiOH、KOH、NaOHまたは任意のその組合せを含む電解液を備えている電気化学セルを提供する。一部の実施形態において、カソード、アノードまたは両方に、本明細書に記載のようなバインダーが含まれている。また、他の実施形態において、電解液は、さらに、NaOHを含むものである。一部の実施形態において、銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4または任意のその組合せを含むものである。例えば、銀粉末は、AgO、Ag2O、Ag2O3または任意のその組合せを含むものである。一部の例では、銀粉末はAgOを含むものである。他の例では、銀粉末はAg2Oを含むものである。一部の実施形態において、ドーパントは、本明細書に記載のいずれかの高原子価ドーパントまたは高原子価ドーパントの任意の組合せを含むものである。本発明の別の態様は、ドーパントが含まれたドープ銀材料で構成されており、該ドーパントが、バナジウム、ニオブ、タンタル、任意のその酸化物、任意のその水酸化物または任意のその組合せを含むものであり、該ドーパントが約0.01mol~約10mol例えば、約0.10mol~約5mol、約0.25mol~約2.5molの濃度で存在する、電気化学セルにおける使用のためのカソードを提供する。詳細説明本発明は、従来のカソード、方法または電気化学セルと比べて改善された特性を有するカソード、カソードの作製方法、およびこのようなカソードが使用された電気化学セル例えば、電池を提供する。I.定義本明細書で用いる場合、用語電池は、1つの電気化学セルまたは複数の電気化学セルを備えている蓄電デバイスを包含する。二次電池は再充電可能であるが、一次電池は再充電可能でない。本発明の二次電池では、電池のアノードは、放電中は正極positiveelectrodeとして、充電中は負極negativeelectrodeとして設計される。本明細書で用いる場合、用語銀材料または銀粉末は、任意の銀化合物、例えば、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せをいう。銀の水和物は銀の水酸化物を包含していることに注意されたい。銀材料には、任意選択で、MnO2、CuO、AuOまたは任意のその組合せなどのさらなる添加剤を含めてもよい。銀原子周囲の配位圏は、銀がカソードとしての機能を果たすセルの充電中および放電中、または銀原子の酸化状態が不確定な状態のときは動的であると考えられるため、用語銀粉末または銀材料は、このような銀の酸化物および水和物例えば、水酸化物の任意のものを包含することを意図する。また、用語銀粉末または銀材料は、銀の1つ以上の特性を向上させるドーパントおよび/またはコーティングがドープおよび/またはコーティングされた上記の種の任意のものも包含する。ドーパントおよびコーティングの例を以下に示す。本明細書で用いる用語酸化物は、各場合において、銀または銀材料中に存在する酸素原子の数を示すものでないことに注意されたい。酸化銀の一般式の一例はAgOxOHyH2Ozであり、式中、x、yおよびzは正の実数またはゼロであり、x、yまたはzのうち少なくとも1つはゼロより大きい。他の例では、酸化銀は、AgO、Ag2O3、Ag2O、Ag3Oの化学式またはその組合せを有するものであり得る。さらに、銀はバルク材料を構成していてもよく、銀は、任意の適当な平均粒子直径を有する粉末を構成していてもよい。単独で用いる場合、用語銀は元素の銀をいう。本明細書で用いる場合、高原子価ドーパントは、元素の周期表の4~8の列にみられる高原子価前周期遷移金属、すなわち、周期表の4~8族の元素の金属をいう。高原子価ドーパントの一例において、ドーパントを構成する前周期遷移金属原子は、4~7の酸化状態を有するものである。ドーパントを構成する例示的な前周期遷移金属元素としては、V、Cr、Mn、Nb、Mo、Tc、Ta、W、Re、Fe、Ru、Os、Ti、Zr、Hfまたは任意のその組合せが挙げられる。さらに、高原子価ドーパントとしては、元素の、すなわち、実質的に精製された前周期遷移金属、このような前周期遷移金属の酸化物形態例えば、このような前周期遷移金属の天然に存在する酸化物形態、このような前周期遷移金属の1種類以上を含む塩例えば、Na塩、K塩、Li塩、Cs塩、Rb塩もしくは任意のその組合せ、または化合物例えば、酢酸塩、ギ酸塩、硫化物、硫酸塩、硝酸塩、窒化物、アミド、水酸化物、過塩素酸塩、リン酸塩、トリフラート、ケイ化物、カルボニルもしくは任意のその組合せまたは任意のその組合せも挙げられる。1種類以上の4~8族の前周期遷移金属に言及している場合、用語酸化物は、4~8族の遷移金属の任意の酸化物または水酸化物例えば、水和物をいう。例えば、酸化バナジウムは、バナジウムの任意の酸化物または水酸化物例えば、VO、V2O3、VO2、V6O13、V2O5または任意のその組合せを包含する。別の例において、酸化ニオブは、ニオブの任意の酸化物または任意の水酸化物例えば、NbO、Nb2O3、NbO2、Nb2O5または任意のその組合せをいう。別の例において、酸化タンタルは、タンタルの任意の酸化物または任意の水酸化物例えば、TaO、Ta2O3、TaO2、Ta2O5または任意のその組合せをいう。別の例において、酸化鉄は、鉄の任意の酸化物または任意の水酸化物例えば、FeO、Fe2O3、Fe3O4、FeOH2、FeOH3FeOOH、Fe5HO84H2Oまたは任意のその組合せをいう。別の例において、酸化タングステンは、タングステンの任意の酸化物または任意の水酸化物例えば、W2O3、WO2、WO3、W2O32H2Oまたは任意のその組合せをいう。別の例において、酸化ルテニウムは、ルテニウムの任意の酸化物または任意の水酸化物例えば、RuO4、RuO2、RuOH3または任意のその組合せをいう。別の例において、酸化マンガンは、マンガンの任意の酸化物または任意の水酸化物例えば、MnO、Mn3O4、Mn2O3、MnO2、Mn2O7または任意のその組合せをいう。また、別の例において、酸化モリブデンは、マンガンの任意の酸化物または任意の水酸化物例えば、MoO3、MoO2または任意のその組合せをいう。本明細書で用いる場合、5族元素は、元素の周期表の番号5の列に分類された化学元素のうちの1種類以上をいう。このような元素としては、バナジウム、ニオブ、タンタルおよびドブニウムが挙げられる。本明細書で用いる場合、用語二価の酸化銀およびAgOは互換的に用いられる。本明細書で用いる場合、用語アルカリ電池は、一次電池または二次電池がアルカリ性電解液を備えている一次電池または二次電池をいう。本明細書で用いる場合、ドーパントまたはドープ剤は、ある物質に対して低濃度例えば、約0.1mol~約10molで、該物質の光学/電気特性を改変するために添加される化学化合物をいう。例えば、ドーパントは、粉末のカソード活物質に対して、その電子特性を改善するため例えば、そのインピーダンスおよび/または抵抗率を低減させるため、あるいはカソードが使用されている当該セルのサイクル寿命を改善するために添加され得る。他の例では、ドープは、バルク材料の結晶格子の1個以上の原子がドーパントの1個以上の原子と置き換えられたときに起こる。本明細書で用いる場合、電解液は、電気伝導性媒体としての挙動を示す物質をいう。例えば、電解液は、セル内での電子と陽イオンの移動を助長するものである。電解液としては、アルカリ性剤の水溶液などの物質の混合物が挙げられる。また、一部の電解液にはバッファーなどの添加剤も含まれている。例えば、電解液は、ボレートまたはホスフェートを含むバッファーを含むものである。電解液の例としては、限定されないが、水性KOH、水性NaOH、水性のNaOHとKOHの混合物、またはKOH、NaOHまたはその組合せとポリマーとの液状混合物が挙げられる。本明細書で用いる場合、アルカリ性剤は、アルカリ金属の塩基またはイオン性塩例えば、アルカリ金属の水性水酸化物をいう。さらに、アルカリ性剤は、水または他の極性溶媒に溶解させると水酸化物イオンを形成する。アルカリ性電解液の例としては、限定されないが、LiOH、NaOH、KOH、CsOH、RbOHまたはその組合せが挙げられる。電解液には、任意選択で、電解液の総イオン強度を改良するために他の塩例えば、KF、K3PO4、またはCaOH2を含めてもよい。サイクルまたは充電サイクルは、セルの連続する充電と放電またはセルの連続する放電と充電をいい、いずれも、連続する充電と放電間の期間または連続する放電と充電間の期間を包含する。例えば、セルは、調製したばかりでそのDODの約100まで放電させ、その充電状態SOCの約100まで再充電したとき、1サイクルが行なわれている。別の例において、調製したばかりのセルは、セルが:1サイクル1:そのDODの約100まで放電させ、約100のSOCまで再充電し;直後に2サイクル2:そのDODの約100まで2回目の放電をさせ、約100のSOCまで再充電したとき、2サイクルが行なわれている。このプロセスは、セルを所望されされるだけ多くの、または実用的であるだけ多くのサイクルに供するために反復され得ることに注意されたい。本明細書で用いる場合、Ahは、アンペアAmp時をいい、電池または電気化学セルの容量を示す科学単位である。誘導単位であるmAhは、ミリアンペア時を表し、Ahの1/1000である。本明細書で用いる場合、放電深度およびDODは互換的に用いられ、どれだけ多くのエネルギーが電池またはセルから引き出されたかの尺度を示し、多くの場合、容量例えば、定格容量に対するパーセンテージで表示される。例えば、30Ahが引き出された100Ahの電池の放電深度DODは30である。本明細書で用いる場合、充電状態およびSOCは互換的に用いられ、電池内に残留している利用可能な容量をいい、セルまたは電池の定格容量に対するパーセンテージで表示される。便宜上、ポリマー名ポリフッ化ビニリデンおよびその対応する頭文字PVDFはポリマー、ポリマー調製用の溶液、およびポリマーコーティングを区別するために互換的に用いられる。このような名称および頭文字の使用は、他の構成要素が存在しないことをなんら示唆するものではない。また、これらの付随するものは置換型および共重合型ポリマーも包含している。置換型ポリマーは、ポリマー主鎖上の水素またはフッ素が置換基例えば、メチル基で置き換えられているものを示す。便宜上、ポリマー名ポリテトラフルオロエチレンおよびその対応する頭文字PTFEはポリマー、ポリマー調製用の溶液、およびポリマーコーティングを区別するために互換的に用いられる。このような名称および頭文字の使用は、他の構成要素が存在しないことをなんら示唆するものではない。また、これらの用語は置換型および共重合型ポリマーも包含している。置換型ポリマーは、ポリマー主鎖上の水素が置換基例えば、メチル基で置き換えられているものを示す。本明細書で用いる場合、有機金属錯体および錯体は、金属例えば、鉛または銀と1つ以上の有機配位子例えば、ナイトレートまたはアセテート間に結合または結合性相互作用例えば、静電的相互作用を有する錯体または化合物をいう。有機配位子は、多くの場合、酸素または窒素などのヘテロ原子を介して金属に結合している。電池および電池の電極は、完全充電状態である活物質に関して表示される。例えば、亜鉛-銀電池は、亜鉛で構成されているアノードと、銀粉末例えば、Ag2O3で構成されているカソードを備えている。そうはいうものの、電池の電極には、ほとんどの状態において1種類より多くの種が存在している。例えば、亜鉛電極には、一般的に亜鉛金属と酸化亜鉛が含まれており完全に充電されている場合以外、銀粉末電極には、通常、AgO、Ag2O3および/またはAg2Oと銀金属が含まれている完全に放電している場合以外。本明細書で用いる場合、最大電圧または定格電圧は、セルの意図される実用性に支障なく電気化学セルが充電され得る最大電圧をいう。例えば、携帯用電子デバイスに有用ないくつかの亜鉛-銀電気化学セルでは、最大電圧は約2.5V未満例えば、約2.3V以下または約2.0Vである。携帯用電子デバイスに有用なリチウムイオン電池などの他の電池では、最大電圧は約15.0V未満例えば、約13.0V未満または約12.6V以下である。電池の最大電圧は、電池の耐用年数を構成する充電サイクルの回数、電池の貯蔵寿命、電池の電力需要、電池の電極の構成、および電池に使用されている活物質の量に応じて異なり得る。本明細書で用いる場合、アノードは、正の電流が通過して、分極した電気デバイス内に流れ込む電極である。電池またはガルバニ電池では、アノードは、電池の放電相において電子が流れ出る負極である。また、アノードは、放電相において化学的酸化を受ける電極である。しかしながら、二次電池または再充電可能なセルでは、アノードは、セルの充電相において化学的還元を受ける電極である。アノードは、電気伝導性または半電気伝導性の材料、例えば、金属、金属酸化物、金属合金、金属複合材料、半導体などで形成されている。一般的なアノード材料としては、Si、Sn、Al、Ti、Mg、Ga、Fe、Bi、Zn、Sb、Ni、Pb、Li、Zr、Hg、Cd、Cu、LiC6、ミッシュメタル、その合金、その酸化物、またはその複合材料が挙げられる。亜鉛などのアノード材料は、さらには焼結させたものであってもよい。アノードは、多くの構成を有し得る。例えば、アノードは、1種類以上のアノード材料でコーティングされた伝導性のメッシュまたはグリッドで構成されたものであり得る。別の例では、アノードは、アノード材料の固体シートまたは棒であり得る。本明細書で用いる場合、カソードは、正の電流が分極した電気デバイスから外に流れ出る電極である。電池またはガルバニ電池では、カソードは、電池の放電相において電子が流れ込む正極である。また、カソードは、放電相において化学的還元を受ける電極である。しかしながら、二次電池または再充電可能なセルでは、カソードは、セルの充電相において化学的酸化を受ける電極である。カソードは、電気伝導性または半電気伝導性の材料、例えば、金属、金属酸化物、金属合金、金属複合材料、半導体などで形成されている。一般的なカソード材料としては、Ag、AgO、Ag2O3、Ag2O、HgO、Hg2O、CuO、CdO、NiOOH、Pb2O4、PbO2、LiFePO4、Li3V2PO43、V6O13、V2O5、Fe3O4、Fe2O3、MnO2、LiCoO2、LiNiO2、LiMn2O4、またはその複合材料が挙げられる。Ag、AgO、Ag2O3などのカソード材料は、さらには焼結させたものであってもよい。カソードもまた多くの構成を有し得る。例えば、カソードは、1種類以上のカソード材料でコーティングされた伝導性のメッシュで構成されたものであり得る。別の例では、カソードは、カソード材料の固体シートまたは棒であり得る。本明細書で用いる場合、用語電子デバイスは、電気によって動力供給される任意のデバイスである。例えば、電子デバイスとしては、携帯用コンピュータ、携帯用音楽プレーヤー、携帯電話、携帯用ビデオプレーヤー、補聴器、医療用デバイス、またはこれらの操作特徴を兼ね備えた任意のデバイスが挙げられ得る。本明細書で用いる場合、用語サイクル寿命は、電池の意図される用途に有用な容量が保持された状態で二次電池を反復使用できる最大回数例えば、セルの100のSOC、すなわちその実容量がその定格容量の90未満例えば、その定格容量の85未満、その定格容量の約90、またはその定格容量の約80になるまでセルが反復使用され得る回数である。一部の場合において、サイクル寿命は、二次電池またはセルを、セルの100のSOCがその定格容量の少なくとも約60パーセント例えば、その定格容量の少なくとも約70パーセント、その定格容量の少なくとも約80パーセント、その定格容量の少なくとも90パーセント、その定格容量の少なくとも95パーセント、その定格容量の約90、またはその定格容量の約80になるまで反復使用することができる回数である。本明細書で用いる場合、記号Mは、モル濃度を表す。電池および電池の電極は、完全充電状態である活物質に関して表示される。例えば、亜鉛-銀電池は、亜鉛で構成されているアノードと、銀粉末例えば、AgOまたはAg2O3で構成されているカソードを備えている。そうはいうものの、電池の電極には、ほとんどの状態において1種類より多くの種が存在している。例えば、亜鉛電極には、一般的に亜鉛金属と酸化亜鉛が含まれており完全に充電されている場合以外、銀粉末電極には、通常、銀粉末例えば、AgO、Ag2O3および/またはAg2Oと銀金属が含まれている完全に放電している場合以外。本明細書で用いる場合、アルカリ電池およびアルカリ電池の電極に適用される用語酸化物は、対応する水酸化物種および水和物種これらは、少なくとも一部の条件下で典型的に存在するを包含する。本明細書で用いる場合、用語粉末は、複数の微粒子で構成された粒状固形物をいう。一部の場合において、粉末の顆粒は、振ったり傾けたりすると自由に流動し得るものであり、他の場合では、粉末の顆粒は、互いに粘着凝集し得るものである例えば、バインダーを構成する粉末。本明細書で用いる場合、用語平均直径または平均粒子直径は、対象の粒子と同じ体積/表面積比を有する球体の直径をいう。本明細書で用いる場合、用語実質的に安定なまたは実質的に不活性なは、化合物または成分が、アルカリ性電解液例えば、水酸化カリウムの存在下および/または酸化剤例えば、カソード中に存在する、もしくは電解液中に溶存している銀イオンの存在下で実質的に化学的に変化しないままであることをいう。本明細書で用いる場合、充電プロフィールは、時間またはサイクル数に伴う電気化学セルの電圧または容量のグラフをいう。充電プロフィールを、例えば、充電サイクルなどのデータ点を含むものなどの他のグラフに重ね合わせてもよい。本明細書で用いる場合、抵抗率またはインピーダンスは、電気化学セルのカソードの内部抵抗をいう。この特性は、典型的には、単位:オームまたはマイクロオームで表示される。本明細書で用いる場合、用語第1および/または第2は、順序を示すもの、または空間的もしくは時間的な相対位置を表すものではなく、このような用語は、2つの異なる構成要素または部材を識別するために用いられる。例えば、第1のセパレータは、必ずしも時間的または空間的に第2のセパレータより前ではないが;第1のセパレータは第2のセパレータではなく、逆も同様である。第1のセパレータが空間的または時間的に第2のセパレータより前であることは可能であるが、第2のセパレータが空間的または時間的に第1のセパレータより前であることが等しく可能である。本明細書で用いる場合、用語ナノメートルおよびnmは互換的に用いられ、1×10-9メートルに相当する測定単位を示す。本明細書で用いる場合、用語カソード活物質またはカソードは、上記のような銀を含む組成物例えば、ドープされた銀、コーティングされた銀、ドープまたはコーティングされた銀、または任意のその組合せをいう。本明細書で用いる場合、用語容量は、セルの放電電流と、セルがその端子電圧に達するまで電流を放電させた時間単位:時間との掛け算の積をいう。同様に、用語実容量は、セルが100のSOCを有するときの電池またはセルの容量をいう。一般用語において、セル/電池の容量は、利用可能な電荷の量であり、アンペア-時Ahで表示される。アンペアは、電流に使用される測定単位であり、1秒間に電気伝導体を通過する1クーロンの電荷と定義される。セルまたは電池の容量は存在している活物質の量、存在している電解液の量、および電極の表面積と関連している。電池/セルの容量は、その端子電圧これは、セルの意図される使用法に依存するに達するまで一定電流で放電させることにより測定され得る。セルの定格容量は、セルが100のSOCで、セル内に存在している電極材料の量、セル内に存在している電解液の量、電極の表面積、およびセルの意図される使用法に基づいて理論的に放電するはずである容量である。多くの型のセルでは、工業規格により、セルの意図される使用法に基づいたセルの定格容量が定められている。II.カソード本発明の一態様は、少なくとも1種類の高原子価ドーパントをドープしてドープ銀材料を得る銀材料で構成されており、該ドーパントが約0.01mol~約10mol例えば、約0.10mol~約5mol、約0.20mol~約4mol、約0.25mol~約5mol、または約1mol~約8molの濃度で存在する、電気化学セルにおける使用のためのカソードを提供する。本発明の別の態様は、少なくとも1種類の高原子価ドーパントをドープしてドープ銀材料を得る銀材料で構成されており、該ドーパントが約50ppm~約1000ppmの濃度で存在する、電気化学セルにおける使用のためのカソードを提供する。本発明の別の態様は、少なくとも1種類の高原子価ドーパントをドープしてドープ銀材料を得る銀材料で構成されており、該ドーパントが約500ppm~約5000ppmの濃度で存在する、電気化学セルにおける使用のためのカソードを提供する。本発明の別の態様は、周期表の4~8族のいずれかの元素である前周期遷移金属元素を含むドーパントがドープされた銀材料で構成されており、該ドーパントが約0.01mol~約10mol例えば、約0.10mol~約5mol、約0.20mol~約4mol、約0.25mol~約5mol、または約1mol~約8molの濃度で存在する、電気化学セルにおける使用のためのカソードを提供する。例えば、高原子価ドーパントは、Nb、Mn、Re、V、Ta、W、Mo、Cr、Feまたは任意のその組合せを含むものである。別の例では、高原子価ドーパントは、Nb、Mn、Re、V、Ta、W、Mo、Cr、Feまたは任意のその組合せの酸化物または水酸化物を含むものである。一部の例では、高原子価ドーパントは、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである。一部の例では、高原子価ドーパントは、Nb、Mn、Re、V、Ta、W、Mo、Cr、Feまたは任意のその組合せの塩を含むものである。他の例では、高原子価ドーパントは、Nb2O5、KMnO4、KReO4、V2O5、Ta2O5、WO3、MoO3、CrO3、MnO2、ReS2、Fe2O3、FeNO339H2Oまたは任意のその組合せを含むものである。本発明の別の態様は、バナジウム、ニオブ、タンタルまたは任意のその組合せをドープしてドープ銀材料を得る銀材料で構成されており、該ドーパントが約0.01mol~約10mol例えば、約0.10mol~約5mol、約0.20mol~約4mol、約0.25mol~約5mol、または約1mol~約8molの濃度で存在する、電気化学セルにおける使用のためのカソードを提供する。本発明の別の態様は、ニオブをドープしてドープ銀材料を得る銀材料で構成されており、該ドーパントが約0.01mol~約10mol例えば、約0.10mol~約5mol、約0.20mol~約4mol、約0.25mol~約5mol、または約1mol~約8molの濃度で存在する、電気化学セルにおける使用のためのカソードを提供する。本発明の別の態様は、マンガン例えば、MnO2をドープしてドープ銀材料を得る銀材料で構成されており、該ドーパントが、重量基準でドープ銀材料の約0.01mol~約10mol例えば、約0.10mol~約5mol、約0.20mol~約4mol、約0.25mol~約5mol、または約1mol~約8molの濃度で存在する、電気化学セルにおける使用のためのカソードを提供する。上記の一部の実施形態において、ドープ銀材料には、約0.5mol~約5molの高原子価ドーパントが含まれている。上記の他の実施形態において、ドープ銀材料には、約1mol~約8molの高原子価ドーパントが含まれている。他の実施形態において、カソードの銀材料は粉末を構成している。例えば、該粉末は、約20μm以下例えば、15μm以下、または10μm以下の平均粒子直径を有する。他の場合において、該粉末は約15μm以下例えば、10μm以下の平均粒子直径を有する。他の場合において、該粉末は約7μm以下の平均粒子直径を有する。他の実施形態において、ドープ銀材料は、Ag、AgO、Ag2O、Ag2O3、AgOH、AgOOH、AgONa、AgCuO2、AgFeO2、AgMnO2、AgOH2または任意のその組合せを含むものである。一部の実施形態において、カソードに、さらにバインダーが含まれている。例えば、カソードにバインダーが含まれており、該バインダーはPTFEまたはPVDFを含むものである。本発明の一態様は、上記に記載のドーパントが含まれた銀材料で構成されており、該ドーパントは、カソードが約50オームcm以下の抵抗率を有するような充分な濃度で存在する、電気化学セルにおける使用のためのカソードを提供する。いくつかの実施形態において、ドーパントは、カソードが約40オームcm以下の抵抗率を有するような充分な濃度で存在する。いくつかの実施形態において、ドーパントは、カソードが約35オームcm以下の抵抗率を有するような充分な濃度で存在する。いくつかの実施形態において、ドーパントは、カソードが約30オームcm以下例えば、約25オームcm以下、約20オームcm以下、または約12オームcm以下の抵抗率を有するような充分な濃度で存在する。一実施形態において、カソードに約0.01mol~約10molのドーパントが含まれている。例えば、カソードに約0.25mol~約5molのドーパントが含まれている。他の例では、カソードに約0.5mol~約2.5molのドーパントが含まれている。また、一部の例では、カソードに約0.75mol~約2.0molのドーパントが含まれている。また、本発明のカソードは銀材料で構成されている。銀材料は、本明細書において提供するドーパントがドープされたものであり得るバルク材料を含むものであり、あるいは銀材料は粉末を構成しているものであってもよい。銀材料が粉末を構成している実施形態では、該粉末は、ドープされてもよく、コーティングされてもよい例えば、粉末を構成している銀材料の複数の顆粒にドーパントがドープされる。さらに、該粉末にさらなる加工例えば、ホットプレス、ポリマーと結合、造粒などを行ない、本発明のカソードに有用な銀バルク材料または銀-ポリマー材料を得てもよい。別の実施形態において、カソードは、ドーパントがドープされた銀粉末で構成されており、該ドープ銀粉末が約15μm以下の平均粒子直径を有する。例えば、ドープ銀粉末が約10μm以下の平均粒子直径を有する。他の例では、ドープ銀粉末は約7μm以下の平均粒子直径を有する。また、他の例では、ドープ銀粉末は約5μm以下の平均粒子直径を有する。いくつかの実施形態において、カソードは銀材料例えば、銀粉末で構成されており、銀材料は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含むものである。例えば、カソードは、AgOを含む銀材料例えば、銀粉末で構成されている。別の例では、銀粉末はAg2O3を含むものである。別の例では、銀粉末はAg2Oを含むものである。本発明のカソードに、任意選択で、バインダーなどの添加剤、またはカソードの1つ以上の特徴を改善するための他の添加剤を含めてもよい。一例において、カソードにバインダーが含まれている。好適なバインダーとしては、該酸化銀粉末またはドープ酸化銀粉末に実質的に不活性な任意のバインダーが挙げられる。例えば、バインダーはPTFEまたはPVDFを含むものである。別の実施形態において、カソードが約30オームcm以下の抵抗率を有するのに充分な濃度の高原子価ドーパントがドープされた銀粉末で構成されている電気化学セルにおける使用のためのカソード;該ドープ銀粉末は約7μm以下の平均粒子直径を有する。別の実施形態において、カソードが約30オームcm以下の抵抗率を有するのに充分な濃度の高原子価ドーパントがドープされた銀粉末で構成されている電気化学セルにおける使用のためのカソード;該ドープ銀粉末は約7μm以下の平均粒子直径を有し;該高原子価ドーパントは、V、Cr、Mn、Nb、Mo、Tc、Ta、W、Re、Fe、Ru、Os、Ti、Zr、Hfまたは任意のその組合せ例えば、Nb、Mn、Re、V、Ta、W、Mo、Cr、Feまたは任意のその組合せ例えば、Nb2O5、KMnO4、KReO4、V2O5、Ta2O5、WO3、MoO3、CrO3、MnO2、ReS2、Fe2O3、FeNO339H2Oまたは任意のその組合せを含むものである。別の実施形態において、カソードは、約30オームcm以下の抵抗率が得られる充分な量のV、Cr、Mn、Nb、Mo、Tc、Ta、W、Re、Fe、Ru、Os、Ti、Zr、Hfまたは任意のその組合せ例えば、Nb、Mn、Re、V、Ta、W、Mo、Cr、Feまたは任意のその組合せ例えば、Nb2O5、KMnO4、KReO4、V2O5、Ta2O5、WO3、MoO3、CrO3、MnO2、ReS2、Fe2O3、FeNO339H2Oまたは任意のその組合せ、任意のその酸化物、任意のその水酸化物または任意のその組合せがドープされており、約7μm以下の平均粒子直径を有する銀粉末で構成されており、該銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含むものである。上記のように、本発明のカソードに、任意選択で、添加剤、例えば、バインダー、カレントコレクタなどを含めてもよい。いくつかの例において、本発明のカソードにバインダーが含まれている。例えば、カソードにバインダーが含まれており、該バインダーは、PTFE、PVDFもしくはPVDFコポリマー例えば、ヘキサフルオロプロピレンコポリマー、PVDF-コ-HFP、カルボキシメチルセルロースCMC、ポリビニルピロリドンPVP、ポリアクリル酸PAA、または任意のそのコポリマーを含むものである。さらに、本発明のカソードは銀粉末で構成されている。銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含むものである。本発明の別の態様は、上記のようなドーパントが含まれた銀粉末で構成されており、該ドーパントは、カソードが約40オームcm以下の抵抗率を有するような充分な濃度で存在する、電気化学セルにおける使用のためのカソードを提供する。一実施形態において、カソードに約0.01mol~約10molのドーパント、すなわちニオブが含まれている。例えば、カソードに約0.25mol~約5molのドーパント、すなわちニオブが含まれている。他の例では、カソードに約1mol~約8molのドーパント、すなわちニオブが含まれている。別の実施形態において、カソードは、約20μm以下の平均粒子直径を有するドープ銀粉末で構成されている。一部の実施形態において、カソードは、約15μm以下の平均粒子直径を有するドープ銀粉末で構成されている。例えば、ドープ銀粉末は約7μm以下の平均粒子直径を有する。別の実施形態において、ドーパントは、カソードが約30オームcm以下の抵抗率を有するような充分な濃度で存在する。本発明のカソードは酸化銀で構成されている。例えば、カソードは、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含む銀粉末で構成されている。一例において、銀粉末はAg2O3を含むものである。別の例では、銀粉末はAgOを含むものである。本発明のカソードに、任意選択で、バインダーなどの添加剤、またはカソードの1つ以上の特徴を改善するための他の添加剤を含めてもよい。一例において、カソードにバインダーが含まれている。好適なバインダーとしては、該酸化銀粉末またはドープ酸化銀粉末に実質的に不活性な任意のバインダーが挙げられる。例えば、バインダーはPTFEまたはPVDFを含むものである。別の実施形態において、ドーパントが含まれたドープ銀粉末で構成されている、電気化学セルにおける使用のためのカソード、該ドーパントはニオブまたはその酸化物を含むものであり、該ドーパントは、カソードが約30オームcm以下の抵抗率を有するような充分な濃度で存在し;該ドープ酸化銀粉末は約5μm以下の平均粒子直径を有する。別の実施形態において、カソードは、約30オームcm以下の抵抗率が得られる充分な量のニオブまたはその酸化物がドープされ、約7μm以下の平均粒子直径を有する銀粉末で構成されており、該銀粉末は、AgO、Ag2O、Ag2O3または任意のその組合せを含むものである。上記のように、本発明のカソードに、任意選択で、添加剤、例えば、バインダー、カレントコレクタなどを含めてもよい。いくつかの例において、本発明のカソードにバインダーが含まれている。例えば、カソードにバインダーが含まれており、該バインダーは、PTFE、PVDF例えば、PVDF-コ-HFP、CMC、PVP、PAA、または任意のそのコポリマーを含むものである。一部の実施形態において、本発明のカソードに、さらに、1種類以上のさらなる添加剤、例えば、ナノ材料例えば、ナノサイズのSiO2、ナノサイズのZnO、ナノサイズのZrO2または任意のその組合せ、三価の材料例えば、周期表の13族の化合物任意の酸化物、任意の水酸化物、任意の塩または任意のその組合せを含むを含むドーパント、シリケートまたは任意のその組合せが含まれている。一部の場合において、カソードは、銀材料とともにこのような添加剤の任意の組合せの物理的混合物で構成されている。他の場合において、銀に、このような添加剤の任意の組合せがドープされる。III.方法本発明の別の態様は、カソードの重量基準で約0.01mol~約10mol例えば、約0.10mol~約5mol、約0.25mol~約2.5molの高原子価ドーパントをドープしてドープ銀粉末を得る銀粉末を準備すること;および該ドープ銀粉末をカソードに形成することを含む、電気化学セルにおける使用のためのカソードの作製方法を提供する。本発明の別の態様は、周期表の4~8族のいずれかの元素から選択される少なくとも1種類の元素を含む約0.01mol~約10mol例えば、約0.10mol~約5mol、約0.25mol~約2.5molの高原子価ドーパントをドープした銀粉末を準備すること;および該ドープ銀粉末をカソードに形成することを含む、電気化学セルにおける使用のためのカソードの作製方法を提供する。一部の例では、高原子価ドーパントはNb、Mn、Re、V、Ta、W、Mo、Cr、Feまたは任意のその組合せを含むものである。別の例では、高原子価ドーパントは、Nb、Mn、Re、V、Ta、W、Mo、Cr、Feまたは任意のその組合せの酸化物または水酸化物を含むものである。一部の例では、高原子価ドーパントは、Nb、Mn、Re、V、Ta、W、Mo、Cr、Feまたは任意のその組合せの任意の酢酸塩、任意のギ酸塩、任意の硫化物、任意の硫酸塩、任意の硝酸塩、任意の窒化物、任意のアミド、任意の水酸化物、任意の過塩素酸塩、任意のリン酸塩、任意のトリフラート、任意のケイ化物または任意のカルボニルを含むものである。一部の例では、高原子価ドーパントは、Nb、Mn、Re、V、Ta、W、Mo、Cr、Feまたは任意のその組合せの任意の塩を含むものである。他の例では、高原子価ドーパントは、Nb2O5、KMnO4、KReO4、V2O5、Ta2O5、WO3、MoO3、CrO3、MnO2、ReS2、Fe2O3、FeNO339H2Oまたは任意のその組合せを含むものである。本発明の別の態様は、ドープ銀粉末の重量基準でバナジウム、ニオブ、任意のその酸化物、任意のその水酸化物または任意のその組合せを含む約0.010mol~約10mol例えば、約0.10mol~約5mol、約0.25mol~約2.5molの高原子価ドーパントをドープしてドープ銀粉末を得る銀粉末を準備すること;および該ドープ銀粉末をカソードに形成することを含む、電気化学セルにおける使用のためのカソードの作製方法を提供する。本発明の別の態様は、Nb、Mn、Re、V、Ta、W、Mo、Cr、Feまたは任意のその組合せを含む約0.01mol~約10mol例えば、約0.10mol~約5mol、約0.25mol~約2.5molの高原子価ドーパントをドープしてドープ銀粉末を得る銀粉末を準備すること;および該ドープ銀粉末をカソードに形成することを含む、電気化学セルにおける使用のためのカソードの作製方法を提供する。一部の実施形態において、ドープ銀粉末は約20μm以下の平均粒子直径を有する。また、一部の実施形態において、ドープ銀粉末は約15μm以下の平均粒子直径を有する。例えば、ドープ銀粉末は約5μm以下の平均粒子直径を有する。上記の方法の一部の実施形態において、銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、任意のその水和物または任意のその組合せを含むものである。他において、銀粉末は、AgO、Ag2O、Ag2O3または任意のその組合せを含むものである。上記の方法の他の実施形態において、高原子価ドーパントは、周期表の4~8族のいずれかの元素の少なくとも1種類の元素例えば、Nb、Mn、Re、V、Ta、W、Mo、Cr、Feまたは任意のその組合せを含むものである。別の例では、高原子価ドーパントは、Nb、Mn、Re、V、Ta、W、Mo、Cr、Feまたは任意のその組合せの酸化物または水酸化物を含むものである。一部の例では、高原子価ドーパントは、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物またはカルボニルを含むものである。一部の例では、高原子価ドーパントは、Nb、Mn、Re、V、Ta、W、Mo、Cr、Feまたは任意のその組合せの塩を含むものである。他の例では、高原子価ドーパントは、Nb2O5、KMnO4、KReO4、V2O5、Ta2O5、WO3、MoO3、CrO3、MnO2、ReS2、Fe2O3、FeNO339H2Oまたは任意のその組合せを含むものである。例えば、ドーパントは、バナジウム、ニオブ、任意のその酸化物、任意のその水酸化物または任意のその組合せを含むものである。他の例では、ドーパントは、ニオブ、タンタルtanatalum、任意のその酸化物、任意のその水酸化物または任意のその組合せを含むものである。上記の方法の一部の実施形態は、さらに、バインダーを備える工程を含む。例えば、該方法は、さらにバインダーを備えることを含み、該バインダーはPTFEまたはPVDFを含むものである。本発明の別の態様は、銀粉末を準備すること;および該銀粉末例えば、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO42、その水和物または任意のその組合せに、カソードが約50オームcm以下の抵抗率を有するような充分な量の高原子価ドーパントをドープすることを含み、該ドーパントが、バナジウム、ニオブ、タンタル、鉄、タングステン、ルテニウム、マンガン、モリブデン、任意のその酸化物、任意のその水酸化物または任意のその組合せを含むものである、カソードの製造方法を提供する。いくつかの実施形態では、銀粉末に、カソードが約40オームcm以下の抵抗率を有するのに充分な量のドーパントをドープする。例えば、銀粉末に、カソードが約35オームcm以下の抵抗率を有するのに充分な量のドーパントをドープする。または、銀粉末に、カソードが約30オームcm以下の抵抗率を有するのに充分な量のドーパントをドープする。一部の方法では、銀粉末に約0.01mol~約10mol例えば、約0.10mol~約5mol、約0.25mol~約2.5mol、または約1mol~約8molの本明細書に記載のいずれかの高原子価ドーパントをドープする。例えば、銀粉末に約1mol~約8molの高原子価ドーパントをドープする。他の方法において、ドープ銀粉末は約15μm以下の平均粒子直径を有するものである。例えば、ドープ銀粉末は約7μm以下の平均粒子直径を有するものである。一部の択一的な方法において、銀粉末はAgOを含むものである。または、酸化銀粉末はAg2O3を含むものである。本発明の方法に、任意選択で、カソード添加剤を備えることを含めてもよい。一例の方法は、さらにバインダーを備えることを含む。好適なバインダーとしては、本明細書に記載の任意のものが挙げられる。例えば、バインダーはPTFEまたはPVDFを含むものである。上記に示した一部の方法では、ドーパントは、銀粉末および/または銀材料に組み込まれたときに高原子価を有するものであってもよいことに注意されたい。他の方法では、ドーパント例えば、マンガンドーパント例えば、MnO2を銀粉末および/または銀材料に添加し、この銀とドーパントの混合物を酸化して例えば、パースルフェートで、ドーパントに特許請求の範囲に記載の原子価を付与する。本発明の一部の方法は、任意選択で、ナノ材料例えば、ナノサイズのSiO2、ナノサイズのZnO、ナノサイズのZrO2または任意のその組合せ、三価の材料例えば、13族の元素を含む材料および/またはドーパント任意の酸化物、任意の水酸化物、任意の塩または任意のその組合せを含む、シリケートまたは任意のその組合せなどの1種類以上のさらなる添加剤をカソードに添加する工程を含む。このような添加剤は、任意の組合せでカソードに添加して銀材料との物理的混合物を得てもよく、銀材料にこのような添加剤の任意の組合せをドープしてもよい。本発明の別の態様は、銀粉末を準備すること;および該銀粉末に、カソードが約30オームcm以下の抵抗率を有するのに充分な量のドーパントをドープすることを含み、該ドーパントがニオブまたはその酸化物を含むものである、カソードの製造方法を提供する。本発明の別の態様は、銀粉末を準備すること;および該銀粉末に、カソードが約30オームcm以下の抵抗率を有するのに充分な量のドーパントをドープすることを含み、該ドーパントがマンガンまたはその酸化物を含むものである、カソードの製造方法を提供する。一部の択一的な方法において、銀粉末はAgOを含むものである。または、酸化銀粉末はAg2O3を含むものである。IV.電気化学セル本発明の一態様は、高原子価ドーパントが含まれた銀材料で構成されているカソード;および亜鉛で構成されているアノードを備えている電気化学セルであって、該高原子価ドーパントは、該セルに、少なくとも50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約60例えば、少なくとも約70、または少なくとも約80の実容量が付与されるのに充分な濃度で存在する、電気化学セルを提供する。本発明の別の態様は、高原子価ドーパントが含まれた銀材料で構成されているカソード;および亜鉛で構成されているアノードを備えている電気化学セルであって、該高原子価ドーパントは、該セルに、少なくとも約50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約70の実容量が付与されるのに充分な濃度で存在する、電気化学セルを提供する。本発明の別の態様は、高原子価ドーパントが含まれた銀材料で構成されているカソード;および亜鉛で構成されているアノードを備えている電気化学セルであって、該高原子価ドーパントが、周期表の4~8族のいずれかの元素から選択される少なくとも1種類の元素例えば、Nb、Mn、Re、V、Ta、W、Mo、Cr、Feまたは任意のその組合せを含むものであり、該高原子価ドーパントは、該セルに、少なくとも50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約80例えば、少なくとも約85、または少なくとも約90の実容量が付与されるのに充分な濃度で存在する、電気化学セルを提供する。一部の例では、高原子価ドーパントは、Nb、Mn、Re、V、Ta、W、Mo、Cr、Feまたは任意のその組合せの酸化物または水酸化物を含むものである。一部の例では、高原子価ドーパントは、Nb、Mn、Re、V、Ta、W、Mo、Cr、Feまたは任意のその組合せの酢酸塩、ギ酸塩、硫化物、硫酸塩、硝酸塩、窒化物、アミド、水酸化物、過塩素酸塩、リン酸塩、トリフラート、ケイ化物、炭酸塩またはカルボニルを含むものである。一部の例では、高原子価ドーパントは、Nb、Mn、Re、V、Ta、W、Mo、Cr、Feまたは任意のその組合せの塩を含むものである。他の例では、高原子価ドーパントは、Nb2O5、KMnO4、KReO4、V2O5、Ta2O5、WO3、MoO3、CrO3、MnO2、ReS2、Fe2O3、FeNO339H2Oまたは任意のその組合せを含むものである。本発明の別の態様は、高原子価ドーパントが含まれた銀材料で構成されているカソード;および亜鉛で構成されているアノードを備えている電気化学セルであって、該高原子価ドーパントが少なくとも1種類の5族元素例えば、バナジウム、ニオブ、タンタルまたは任意のその組合せを含むものであり、該高原子価ドーパントは、該セルに、少なくとも50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約60例えば、少なくとも約70、または少なくとも約80の実容量が付与されるのに充分な濃度で存在する、電気化学セルを提供する。本発明の別の態様は、高原子価ドーパントが含まれた銀材料で構成されているカソード;および亜鉛で構成されているアノードを備えている電気化学セルであって、該高原子価ドーパントがバナジウム、ニオブ、任意のその酸化物、任意のその水酸化物または任意のその組合せを含むものであり、該ドーパントは、該セルに、少なくとも50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約70例えば、少なくとも約85、または少なくとも約90の実容量が付与されるのに充分な濃度で存在する、電気化学セルを提供する。本発明の別の態様は、高原子価ドーパントが含まれた銀材料で構成されているカソード;および亜鉛で構成されているアノードを備えている電気化学セルであって、該高原子価ドーパントが鉄、タングステン、ルテニウム、マンガン、モリブデン、任意のその酸化物、任意のその水酸化物または任意のその組合せを含むものであり、該ドーパントは、該セルに、少なくとも50回の充電サイクル例えば、少なくとも100回の充電サイクル、少なくとも150回の充電サイクル、少なくとも200回の充電サイクル、少なくとも250回の充電サイクル、少なくとも300回の充電サイクル、または少なくとも400回の充電サイクルで該セルの定格容量の少なくとも約70例えば、少なくとも約85、または少なくとも約90の実容量が付与されるのに充分な濃度で存在する、電気化学セルを提供する。一部の実施形態において、銀材料には約0.01mol~約10wtの高原子価ドーパントが含まれている。一部の実施形態では、銀材料には約0.10mol~約5wtの高原子価ドーパントが含まれている。一部の実施形態では、銀材料には約0.25mol~約2.5molの高原子価ドーパントが含まれている。一部の実施形態では、銀材料には約0.10mol~約2.5molの高原子価ドーパント例えば、本明細書に記載の任意のものが含まれている。一部の実施形態において、ドープ銀材料は粉末を構成している。例えば、ドープ銀材料は粉末を構成しており、該粉末は約20μm以下例えば、15μm以下、10μm以下の平均粒子直径を有する。他の場合において、ドープ粉末は約7μm以下の平均粒子直径を有するものである。他の実施形態において、ドープ銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含むものである。いくつかの実施形態において、銀粉末は、AgO、Ag2O、Ag2O3または任意のその組合せを含むものである。例えば、銀材料はAgOを含むものである。別の場合では、銀材料はAg2Oを含むものである。他の実施形態において、銀材料にはドーパントが含まれており、該ドーパントは、バナジウム、ニオブ、タンタル、鉄、タングステン、ルテニウム、マンガン、モリブデン、任意のその酸化物、任意のその水酸化物または任意のその組合せを含むものである。例えば、銀材料にはドーパントが含まれており、該ドーパントは、バナジウム、ニオブ、任意のその酸化物、任意のその水酸化物または任意のその組合せを含むものである。別の例では、銀材料にはドーパントが含まれており、該ドーパントは、ニオブ、タンタル、任意のその酸化物、任意のその水酸化物または任意のその組合せを含むものである。他の実施形態において、カソード、アノードまたは両方にバインダーが含まれている。例えば、一部のセルでは、カソードにバインダーが含まれている。例えば、カソードにバインダーが含まれており、該バインダーはPTFEまたはPVDFを含むものである。他の例では、アノードにはバインダーが含まれている。例えば、アノードにはバインダーが含まれており、該バインダーはPTFEまたはPVDFを含むものである。本発明の別の態様は、ドープ銀粉末の重量基準で約0.01mol~約10mol例えば、約0.10mol~約5mol、約0.25mol~約2.5mol、または約1mol~約8molの高原子価ドーパントが含まれた銀粉末で構成されているカソード;亜鉛で構成されているアノード;およびKOHを含む電解液を備えている電気化学セルを提供する。本発明の別の態様は、ドープ銀粉末の重量基準で約0.10mol~約10molの少なくとも1種類の五価のドーパントが含まれた銀粉末で構成されているカソード;亜鉛で構成されているアノード;およびKOHを含む電解液を備えている電気化学セルを提供する。本発明の別の態様は、約0.01mol~約10mol例えば、約0.10mol~約5mol、約0.25mol~約2.5mol、または約1mol~約8molのドーパントが含まれた銀粉末で構成されているカソード;亜鉛で構成されているアノード;およびKOHを含む電解液を備えており、該ドーパントがバナジウム、ニオブ、タンタル、任意のその酸化物、任意のその水酸化物または任意のその組合せを含むものである、電気化学セルを提供する。本発明の別の態様は、約0.01mol~約10mol例えば、約0.10mol~約5mol、約0.25mol~約2.5mol、または約1mol~約8molのドーパントが含まれた銀粉末で構成されているカソード;亜鉛で構成されているアノード;およびKOHを含む電解液を備えており、該ドーパントが、バナジウム、ニオブ、任意のその酸化物、任意のその水酸化物または任意のその組合せを含むものである、電気化学セルを提供する。本発明の別の態様は、約0.01mol~約10mol例えば、約0.10mol~約5mol、約0.25mol~約2.5mol、または約1mol~約8molのドーパントが含まれた銀粉末で構成されているカソード;亜鉛で構成されているアノード;およびKOHを含む電解液を備えており、該ドーパントが、鉄、タングステン、ルテニウム、マンガン、モリブデン、任意のその酸化物、任意のその水酸化物または任意のその組合せを含むものである、電気化学セルを提供する。この態様の一部の実施形態において、銀材料は粉末を構成している。例えば、銀材料は粉末を構成しており、該粉末は約15μm以下の平均粒子直径を有する。他の場合では、該粉末は約5μm以下の平均粒子直径を有する。このような態様の一部のカソードでは、銀粉末は、Ag、AgO、Ag2O、Ag2O3、Ag3O4、AgOH、AgOOH、AgONa、AgOK、AgOLi、AgORb、AgOONa、AgOOK、AgOOLi、AgOORb、AgCuO2、AgFeO2、AgMnO2、AgOH2、FeO3、Ag2FeO3、Ag4FeO4、その水和物または任意のその組合せを含むものである。例えば、銀粉末は、AgO、Ag2O、Ag2O3または任意のその組合せを含むものである。他の場合では、銀材料はAgOを含むものである。また、一部の場合では、銀材料はAg2Oを含むものである。この態様の他の実施形態において、カソード、アノードまたは両方にバインダーが含まれている。例えば、カソードにバインダーが含まれている。他の場合では、カソードにバインダーが含まれており、該バインダーはPTFEまたはPVDFを含むものである。一部の場合において、アノードにはバインダーが含まれている。例えば、アノードにはバインダーが含まれており、該バインダーはPTFEまたはPVDFを含むものである。この態様の他の実施形態において、セルは、さらに、LiOH、NaOH、KOH、RbOH、SrOHまたはその組合せを含む電解液を備えている。本発明の一態様は、銀粉末と第1バインダーで構成されているカソード;および亜鉛と第2バインダーで構成されているアノードを備えており、該ドープ銀粉末には、該カソードに約50オームcm以下の抵抗率が付与される充分な量のバナジウム、ニオブ、タンタル、鉄、タングステン、ルテニウム、マンガン、モリブデンまたは任意のその組合せが含まれている、電気化学セルを提供する。本発明の一態様は、ドープ銀粉末と第1バインダーで構成されているカソード;および亜鉛と第2バインダーで構成されているアノードを備えており、該ドープ銀粉末には、該カソードに約30オームcm以下の抵抗率が付与される充分な量のバナジウム、ニオブ、タンタル、鉄、タングステン、ルテニウム、マンガン、モリブデンまたは任意のその組合せが含まれている、電気化学セルを提供する。本明細書に記載のカソードはいずれも、本発明の電気化学セルにおける使用に適したものであることに注意されたい。一実施形態において、該電気化学体は、LiOH、NaOHまたはKOHを含む電解液を備えている。別の実施形態において、電気化学セルは、ニオブ、バナジウムvandium、もしくはタンタルまたは任意のその組合せと第1バインダーを含む約0.25mol~約10molのドーパントが含まれたドープ酸化銀粉末で構成されているカソード;亜鉛と第2バインダーで構成されているアノード;およびKOHを含む電解液を備えており、該カソードは約30オームcm以下の抵抗率を有する。本発明の一態様は、ドープ銀粉末と第1バインダーで構成されているカソード;および亜鉛と第2バインダーで構成されているアノードを備えており、該ドープ銀粉末には、該カソードに約30オームcm以下の抵抗率が付与される充分な量のニオブが含まれている、電気化学セルを提供する。本明細書に記載のカソードはいずれも、本発明の電気化学セルにおける使用に適したものであることに注意されたい。一実施形態において、該電気化学体は、LiOH、NaOH、KOHまたは任意のその組合せを含む電解液を備えている。別の実施形態において、電気化学セルは、鉄、タングステン、ルテニウム、マンガン、ニッケル、モリブデンまたは任意のその組合せを含む約0.01mol~約10molのドーパントが含まれたドープ銀粉末と第1バインダーで構成されているカソード;亜鉛と第2バインダーで構成されているアノード;およびKOHを含む電解液を備えており、該カソードは約30オームcm以下の抵抗率を有する。A.電極本発明の電気化学セルのカソードおよびアノードに、任意選択で、例えば、バインダー、カレントコレクタなどの添加剤を含めてもよい。カソードのバインダーとアノードのバインダーは、同じ材料を含むものであっても異なる材料を含むものであってもよい。一例において、アノードまたはカソードのバインダーはPTFE、PVDF、または任意のそのコポリマーを含むものである。バインダーを含めたカソードでは、バインダーをドープ銀粉末と、適当な濃度で例えば、カソードの重量基準で10wt未満のバインダー例えば、カソードの重量基準で5wt以下のバインダー混合してパン生地様の材料に形成し、これを成形して適当なサイズおよび幾何構造のカソードを得る。アノードも、バインダーを用いて同様に作製され得ることはわかるであろう。B.セパレータ本発明の電気化学セルは、アノードをカソードから隔離するセパレータをさらに備えている。本発明のセパレータは、単一のレイヤーまたは複数のレイヤーを有する膜で構成されたものであり得、ここで、該複数のレイヤーは、1種類のポリマーまたはコポリマーを含むものであっても1種類より多くのポリマーまたはコポリマーを含むものであってもよい。いくつかの実施形態において、セパレータは、少なくとも2つの層で形成されたユニタリー構造を含む。セパレータは、各レイヤーが同じ材料を含むものであるか、または各レイヤーが異なるレイヤーを含む層を含むものであり得るか、または同じ材料のレイヤーと別の材料の少なくとも1つonのレイヤーが得られるように層を積層したものである。いくつかの実施形態において、1つの層は耐酸化性材料を含むものであり、残りの層はデンドライト抑制dendrite-resistant材料を含むものである。他の実施形態において、少なくとも1つの層は耐酸化性材料を含むものであるか、または少なくとも1つの層はデンドライト抑制材料を含むものである。ユニタリー構造は、1つの層を構成する材料例えば、耐酸化性材料を別の層を構成する材料例えば、デンドライト抑制材料または耐酸化性材料と共押し出しすると形成される。いくつかの実施形態において、ユニタリーセパレータは、耐酸化性材料とデンドライト抑制材料との共押し出しにより形成される。いくつかの実施形態において、耐酸化性材料はポリエーテルポリマー混合物を含むものであり、デンドライト抑制材料はポリビニルアルコールPVAポリマー混合物を含むものである。電気化学セルに有用なセパレータは、セパレータが電気化学セルのアノード、カソードおよび電解液の存在下で実質的に不活性であるような任意の適当な様式で構成され得ることに注意されたい。例えば、矩形の電池の電極のためのセパレータは、電極と同等のサイズまたはわずかに大きいシートまたは膜の形態であってもよく、単純に電極上に配置してもよく、エッジ部の周囲を封止してもよい。セパレータのエッジ部は、電極、電極カレントコレクタ、電池ケーシング、または電極の裏側の別のセパレータシートもしくは膜に、接着シーラント、ガスケットまたはセパレータもしくは別の材料の融合ヒートシールによって封止され得る。また、セパレータは、シートまたは膜で電極を覆って周囲に折り重ね、単一レイヤー前と後ろ、重なり合ったレイヤーまたは多重レイヤーを形成した形態であってもよい。円筒型の電池では、セパレータを、電極にらせん状に巻き付けてジェリーロール構成にしてもよい。典型的には、セパレータは、複数のセパレータを含む電極スタック内に含まれている。本発明の耐酸化性セパレータは電池内に、任意の適当な構成で組み込まれ得る。1.ポリエーテルポリマー材料本発明のいくつかの実施形態において、セパレータの耐酸化性層は、デンドライト抑制材料と共押し出しされたポリエーテルポリマー材料で構成されている。ポリエーテル材料は、ポリエチレンオキシドPEOもしくはポリプロピレンオキシドPPO、またはそのコポリマーまたは混合物を含むものであり得る。また、ポリエーテル材料は、1種類以上の他のポリマー材料、例えば、ポリエチレン、ポリプロピレンおよび/またはポリテトラフルオロエチレンPTFEと共重合または混合されたものであってもよい。一部の実施形態において、PE材料は、単独で押し出した場合、自立型のポリエーテル膜を形成できるものであるか、またはデンドライト抑制材料と共押し出しした場合、自立型の膜を形成し得るものである。さらに、ポリエーテル材料は、アルカリ電池の電解液中および銀イオンの存在下で実質的に不活性である。択一的な実施形態において、耐酸化性材料は任意選択で酸化ジルコニウム粉末が含まれたPE混合物を含むものである。理論によって限定されることを意図しないが、酸化ジルコニウム粉末は、銀イオンとの表面錯体を形成することにより銀イオンの輸送を抑止すると理論づけされる。用語酸化ジルコニウムは、ジルコニウムの任意の酸化物、例えば、二酸化ジルコニウムおよびイットリア安定化酸化ジルコニウムを包含する。酸化ジルコニウム粉末は、実質的に均一な銀の錯化および銀イオンの輸送に対する均一なバリアがもたらされるようにPE材料全体に分散させる。いくつかの実施形態において、酸化ジルコニウム粉末の平均粒径は、約1nm~約5000nm、例えば約5nm~約100nmの範囲である。他の実施形態では、耐酸化性材料に、さらに、任意選択の伝導性向上剤が含まれている。伝導性向上剤は、無機化合物例えば、チタン酸カリウムまたは有機材料を含むものであり得る。カリウム以外のアルカリ金属のチタン酸塩を使用してもよい。好適な有機系の伝導性向上材料としては、有機系スルホネートおよびカルボキシレートが挙げられる。スルホン酸およびカルボン酸のかかる有機化合物はこれらは、単独で使用しても組み合わせて使用してもよい、多種多様な陽性物質の陽イオン、例えば、K、Na、Li、Pb2、Ag、NH4、Ba2、Sr2、Mg2、Ca2またはアニリニウムと形成された塩を含むものであり得る広範なポリマー材料を構成する。また、このような化合物としては、市販の過フッ素化スルホン酸ポリマー材料、例えば、Nafion登録商標およびFlemion登録商標も挙げられる。伝導性向上剤としては、例えばポリビニルアルコールとのスルホネートまたはカルボキシレートコポリマー、または官能基として2-アクリルアミド-2-メチルプロパニルを有するポリマーも挙げられ得る。1種類以上の伝導性向上材料の組合せを使用してもよい。本発明のセパレータを形成するために共押し出しされる耐酸化性材料は、セパレータの重量基準で約5wt~約95wt例えば、約20wt~約60wt、または約30wt~約50wtの酸化ジルコニウムおよび/または伝導性向上剤が含まれたものであり得る。一部の実施形態では、酸化ジルコニウムに少量例えば、5mol未満のイットリアすなわち、酸化イットリウムが含まれている。また、耐酸化性材料に、小粒子の凝集を抑制することにより酸化ジルコニウム粉末の分散を改善する界面活性剤などの添加剤を含めてもよい。任意の適当な界面活性剤、例えば、1種類以上のアニオン性、カチオン性、非イオン性、両性電解質性ampholytic、両性および両性イオン性の界面活性剤ならびにその混合物が使用され得る。一実施形態において、セパレータにアニオン性界面活性剤が含まれている。例えば、セパレータにアニオン性界面活性剤を含め、アニオン性界面活性剤は硫酸塩、スルホン酸塩、カルボン酸塩、またはサルコシン酸塩を含むものである。有用な界面活性剤の一例は、p-1,1,3,3-テトラメチルブチル-フェニルエーテルを含むものであり、これは、商標名TritonX-100RohmandHaas製で市販されている。いくつかの実施形態では、耐酸化性材料に約0.01wt~約1wtの界面活性剤が含まれている。2.ポリビニルポリマー材料本発明のいくつかの実施形態において、セパレータのデンドライト抑制層は、耐酸化性材料と共押し出しされたポリビニルアルコールPVAポリマー材料で構成されている。いくつかの実施形態において、PVA材料は、架橋ポリビニルアルコールポリマーと架橋剤を含むものである。いくつかの実施形態において、架橋ポリビニルアルコールポリマーはコポリマーである。例えば、架橋PVAポリマーは、第1のモノマー、PVAおよび第2のモノマーで構成されたコポリマーである。一部の場合において、PVAポリマーは、少なくとも60モルパーセントのPVAと第2のモノマーで構成されたコポリマーである。他の例では、第2のモノマーは、酢酸ビニル、エチレン、ビニルブチラールまたは任意のその組合せを含むものである。また、本発明のセパレータに有用なPVA材料は、セパレータが水に実質的に不溶性となるのに充分な量の架橋剤も含まれている。いくつかの実施形態において、本発明のセパレータに使用される架橋剤は、モノアルデヒド例えば、ホルムアルデヒドまたはグリオキシル酸;脂肪族フリルもしくはアリールジアルデヒド例えば、グルタルアルデヒド、2,6フリルジアルデヒドもしくはテレフタルアルデヒドterephthaldehyde;ジカルボン酸例えば、シュウ酸もしくはコハク酸;ポリイソシアネート;メチロールメラミン;スチレンと無水マレイン酸のコポリマー;ゲルマンgermaic酸およびその塩;ホウ素化合物例えば、酸化ホウ素、ホウ酸もしくはその塩;またはメタホウ酸もしくはその塩;あるいは銅、亜鉛、アルミニウムまたはチタニウムの塩を含むものである。例えば、架橋剤はホウ酸を含むものである。別の実施形態において、PVA材料に、任意選択で酸化ジルコニウム粉末を含める。いくつかの実施形態では、PVA材料は約1wt~約99wt例えば、約2wt~約98wt、約20wt~約60wt、または約30wt~約50wtを含む。多くの実施形態において、本発明のセパレータのデンドライト抑制層は、低イオン伝導性を含むものである。例えば、いくつかの実施形態において、セパレータは、約20mΩ/cm2未満、例えば、約10mΩ/cm2未満、約5mΩ/cm2未満、または約4mΩ/cm2未満のイオン抵抗を含むものである。本発明のセパレータのデンドライト抑制層を形成するPVA材料に、任意選択で、例えば、伝導性向上剤、界面活性剤、可塑剤などの任意の適当な添加剤を含めてもよい。一部の実施形態では、PVA材料に、さらに、伝導性向上剤が含まれている。例えば、PVA材料は、架橋ポリビニルアルコールポリマー、酸化ジルコニウム粉末および伝導性向上剤を含むものである。伝導性向上剤は、ポリビニルアルコールとヒドロキシル伝導性ポリマーのコポリマーを含むものである。好適なヒドロキシル含有ポリマーは、ヒドロキシルイオンの移動を助長する官能基を有するものである。一部の例では、ヒドロキシル含有ポリマーは、ポリアクリレート、ポリラクトン、ポリスルホネート、ポリカルボキシレート、ポリスルフェート、ポリサルコネート、ポリアミド、ポリアミドスルホネートまたは任意のその組合せを含む。ポリビニルアルコールとポリラクトンのコポリマーを含む溶液は、商標名Vytek登録商標ポリマーでCelanese,Inc.によって市販されている。いくつかの例では、セパレータに約1wt~約10wtの伝導性向上剤が含まれている。他の実施形態において、PVA材料に、さらに、界面活性剤が含まれている。例えば、セパレータは、架橋ポリビニルアルコールポリマー、酸化ジルコニウム粉末および界面活性剤を含む。界面活性剤は、アニオン性界面活性剤、カチオン性界面活性剤、非イオン性界面活性剤、両性電解質性界面活性剤、両性界面活性剤および両性イオン性界面活性剤から選択される1種類以上の界面活性剤を含む。かかる界面活性剤は市販されている。いくつかの例では、PVA材料に約0.01wt~約1wtの界面活性剤が含まれている。いくつかの実施形態において、デンドライト抑制層に、さらに可塑剤が含まれている。例えば、デンドライト抑制層は、架橋ポリビニルアルコールポリマー、酸化ジルコニウム粉末および可塑剤を含む。可塑剤は、グリセリン、低分子量ポリエチレングリコール、アミノアルコール、ポリプロピレングリコール、1,3ペンタンジオール分枝型類似体、1,3ペンタンジオール、および/または水から選択される1種類以上の可塑剤を含むものである。例えば、可塑剤は、約1wtより多いグリセリン、低分子量ポリエチレングリコール、アミノアルコール、ポリプロピレングリコール、1,3ペンタンジオール分枝型類似体、1,3ペンタンジオールまたは任意のその組合せと、99wt未満の水とを含むものである。他の例では、可塑剤は、約1wt~約10wtのグリセリン、低分子量ポリエチレングリコール、アミノアルコール、ポリプロピレングリコール、1,3ペンタンジオール分枝型類似体、1,3ペンタンジオールまたは任意のその組合せと、約99wt~約90wtの水とを含むものである。一部の実施形態では、本発明のセパレータに、さらに可塑剤が含まれている。他の例では、可塑剤は、グリセリン、低分子量ポリエチレングリコール、アミノアルコール、ポリプロピレングリコール、1,3ペンタンジオール分枝型類似体、1,3ペンタンジオールもしくはその組合せ、および/または水を含むものである。C.電解液本発明の電気化学セルは任意の適当な電解液を備えたものであり得る。例えば、電気化学セルは、水性NaOHまたはKOHを含む電解液を備えている。他の例では、電解液は、LiOH、RbOH、NaOHまたはKOHと液状PEOポリマーの混合物を含むものである。本発明の電気化学セルに適した電解液はアルカリ性剤を含むものである。電解液の例としては、水性金属水酸化物、例えば、水性NaOHおよび/または水性KOHあるいはその組合せが挙げられる。電解液の他の例としては、金属水酸化物と、使用対象の電気化学セルの動作温度および/または貯蔵温度の範囲より下例えば、少なくとも-20°Cのガラス転移温度を有するポリマーとの水性混合物が挙げられる。一実施形態において、電解液は、mPEGなどのPEGを含むものである。一部の実施形態において、PEGポリマーは、約10,000amu未満例えば、約5000amu未満、または約100amu~約1000amuの分子量または平均分子量を有するものである。本発明の電解液に有用なアルカリ性剤は、水性もしくは極性の溶媒水などおよび/または液状ポリマーと混合するとヒドロキシルイオンを生成し得るものである。一部の実施形態において、アルカリ性剤は、LiOH、NaOH、KOH、CsOH、RbOHまたはその組合せを含むものである。例えば、アルカリ性剤は、LiOH、NaOH、KOHまたはその組合せを含むものである。別の例では、アルカリ性剤はKOHを含むものである。いくつかの例の実施形態において、本発明の電解液は、約1wtより多くのアルカリ性剤例えば、約5wtより多くのアルカリ性剤、または約5wt~約76wtのアルカリ性剤を含むものである。一例において、電解液は、PEGと3wt以上例えば、4wt以上、約4wt~約33wt、または約5wt~約15wtのアルカリ性剤を含む液状ポリマーを含むものである。例えば、電解液はPEGと5wt以上のKOHを含むものである。別の例では、電解液は、本質的に水、約100amu~約1000amuの分子量または平均分子量を有するPEG例えば、mPEGおよび5wt以上のKOHからなるものである。いくつかの実施形態において、電解液は、電解液の重量基準で60wtより多くの水を含むものである。さらに、本発明の電解液には、任意選択で、電解液の電解液の重量基準で約10wt未満例えば、電解液の重量基準で約5mol未満または電解液の重量基準で約1mol未満の小分子炭素鎖アルコールメタノール、エタノール、イソプロパノールなど、またはその混合物を含めてもよい。一部の例では、電解液は水性KOHである。例えば、8MKOH、12MKOHなど。他の例では、電解液は水性NaOHである。例えば、8MNaOH、12MNaOHなど。D.セルの枠本発明のセルは、セルの端子への電気の到達が実質的に障害されないような任意の適当な枠を含むものであり得る。一部の実施形態において、セルの枠は柔軟性のパッケージ材料で構成されている。通常、柔軟性のパッケージ材料は、小袋sachet構成または延伸キャビティ構成に使用される。従来の柔軟性パッケージの適用用途とは異なり、電池のパッケージには、封入された電気化学セルからの電流を担持するためのフィードスルーが必要とされる。このようなフィードスルーの絶縁および封止は、いくつかの方法によって行なわれ得る。典型的には、柔軟性のパッケージ材料は、3つの機能性レイヤーからなり、これは3つ以下の物理レイヤーで具体化され得る例えば、一部のパッケージ材料では、物理レイヤーは、機能性レイヤーによって発揮される機能のうちの1つ、2つまたは3つを発揮するものである。第1の機能性レイヤーは電解液適合性レイヤーである。このレイヤーは、液状またはゼラチン状の電解液の耐薬品性および物理的封入をもたらすものである。典型的には、このレイヤーは、例えば、ヒートシールまたは電流フィードスルー接着を助長するために接着促進剤であるアクリル酸エチルと共押し出しまたは混合されたものであり得るポリオレフィンまたはポリエチルビニルアルコールからなるものであり得る。第2の機能性レイヤーは防湿レイヤーである。このレイヤーは、金属、アルミニウム、または低伝導性ポリマーであり得る。この機能性レイヤーは、セル内外への水、電解液溶媒、酸素、水素および二酸化炭素の拡散の遅延のために必要である。第3の機能性レイヤーは、パッケージの外側の物理的完全性レイヤーをもたらすものである。これにより、パッケージ材料の強度および耐摩耗性の大部分が備えられる。また、このレイヤーにより、パッケージ材料をブリスターに形成することが可能な物理的強度がもたらされ得る。このレイヤーは、典型的には組成がナイロンまたはマイラーである。また、機能性レイヤー材料をセルに形状適応性コーティングとして、ディップコーティングまたは吹き付けによって適用してもよい。柔軟性のパッケージ内にパッケージングされたセルは、典型的には、内部の絶対圧力が周囲圧力よりも低い減圧雰囲気を含むものである。V.実施例:本発明の実施例のカソード、試験カソードおよび/または実施例の電気化学セルを作製するためには、以下の材料が使用され得る。実施例番号1:ドープAgO以下の材料および方法を使用し、セルの性能特性、すなわちセルのサイクル寿命に関する比較データを得る目的のための試験セルに使用するドープAgOカソード材料を作製した。材料:硝酸銀:A.C.S.等級,DFGゼラチン:ウシの皮膚由来,B型,約225ブルーム,Sigma水酸化カリウム溶液:KOH溶液、1.4g/ml、LabChem.,Inc.過硫酸カリウム,99、Sigma-Aldrich4L容ガラス反応器内で、オーバーヘッドメカニカルスターラーで400rpmにて撹拌しながら55°CでAgNO3431.8gをH2O1000gに添加した。次いで、3種類のナノ材料:SiO248mg、ZnO89mgおよびZrO2444mgのH2O200g懸濁液を添加した。高原子価前周期遷移金属ドーパント表1参照を添加後、次いで、この撹拌溶液にゼラチン0.26gを添加した。55°Cで10分間撹拌後、40wtのKOH962g,水性とH2O962gの混合物を96.2g/分の速度でサイズ16のマスター-フレックスチューブを使用20分間ポンプ輸送した。次いで、ガラス反応器の温度を65°Cまで上げた。次いで、65°Cに達したらすぐに、K2S2O8527.5gを全部一気に反応器に添加した。反応液を65°Cで50分間撹拌した。冷却されたら、溶液をデカンレーションして除去し、次いで、固形の黒色粒子をH2O4L×13で、洗浄液の伝導度が20μS未満になるまで洗浄した。表1:315gの高原子価前周期遷移金属ドープAgOカソード材料を作製するための重量および合成されたバッチの物性の一覧表1において、を標した記入事項はこの適用における使用のためのデータが入手可能でなかったことを示すことに注意されたい。実施例番号2:ドープAgOのコーティングドープAgO314.5gのH2O3459.5g溶液を、4L容フラスコ内で、オーバーヘッドスターラーで550rpmにて撹拌した。次いで、PbCH3CO223H2O12.265gのH2O200g溶液をフラスコ内に、3.33g/分の速度でサイズ14のマスター-フレックスチューブを使用室温にて60分間ポンプ輸送した。添加が終了したら、溶液をデカンレーションして黒色固形物から除去し、次いで、この固形物をH2O4L×13で、洗浄液の伝導度が20μS未満になるまですすぎ洗浄した。次いで、この黒色析出物を濾過によって収集し、次いで60°Cで一晩、真空乾燥させた。実施例番号3:非ドープAgO2L容ガラス反応器を高温水浴中に入れ、テフロン登録商標コートされたラジアルプロペラを使用した。合計116.7gのAgNO3と1000gのDI水を反応器に添加し、400rpmで撹拌した。反応器内の混合物を55°Cまで加熱した。0.11gのゼラチンを添加した。プラスチック容器内で、240gのKOH溶液1.4g/mlを240gのDI水と混合し、希薄KOH溶液を得た。この希薄KOH溶液を反応器にポンプにて55°Cで添加した。65°Cで198gの過硫酸カリウムを添加し、温度を50分間維持した。水をデカンテーションし、溶液が冷却されるにつれて粒子が沈降した。この粒子をDI水ですすぎ洗浄し、粒子が沈降したら水をデカンテーションした。粒子に対して、このすすぎ洗浄とデカンテーションプロセスを、測定した混合物のイオン伝導度が25マイクロオームより下になるまで行なった。生成物を濾過し、60°Cの真空炉内で乾燥させた。得られた非ドープAgOカソード材料を以下に表2において特性評価する。表2:非ドープAgOカソード表1と2に示したカソード材料の活量は滴定によって測定した。試料をスパチュラで粉砕した。試料が完全に乾燥していない場合は、真空炉内で60°Cにて一晩乾燥させた。合計0.100gの試料を、重量を少なくとも小数点第3位まで厳密に測定した清浄125ml容フラスコに添加した。次に、10mlの酢酸バッファーと5mlのKI溶液をフラスコに添加した。フラスコを旋回して粒子を分散させた後、上面にプラスチックカップを逆に置くことによりフラスコを覆い、2時間超音波処理した。次に、20mlのDIをフラスコに添加した。溶液をNa2S2O3で、溶液が薄黄色になるまで滴定した厳密な規定度を記録。およそ1mlのデンプン指示薬を添加し、滴定を、溶液が乳白色がかった黄色の終点に達するまで継続した。以下の式を用いて活量を計算した:HoribaLA-930を用いて粒径解析を行なった。上記および以下に示す試料について、10、50および95での直径D10、D50およびD95を測定した。このカソード材料の抵抗率を以下の手順を用いて測定した:3グラムの試料材料を、3.88cm2の電極表面積を有する粉末圧縮セルに搭載した。試料に対して、実験室用液圧プレスを使用することにより10~40トンの力を負荷した。抵抗を5トンごとに記録し、また、40トンのときの試料の厚さも記録する。試料の抵抗率は、無限大の力に外挿した抵抗の値を最終の材料厚さで除算し、該粉末セル電極の面積を積算したものである。実施例番号4:カソードの調製図2~11を参照されたい。カソードのドープ銀材料の特性を評価するための試験セルを以下のようにして製造した。PTFEエマルジョンH2O中6.4wt,DuPontを乾燥AgO73gに噴霧して充分に混合し、次いで、SpeedMixerDAC150FVZ,FlackTekIncにて繊維状にした。湿潤AgO生地を2mmの厚さまでロールで延ばした後、60°Cの炉内に入れ、3時間真空乾燥させた。乾燥したAgOカソード生地を、さらに0.9mmの厚さまでロールで延ばし、15.5mm直径の円盤体に切断した。実施例番号5:試験セル標準的な2032コインセルの部材蓋、缶、ガスケットおよびクリンプリングを使用し、カソード円盤体を2032缶内に配置し、一方、85.0wtのZn、13.0wtのZnO、0.5wtのBi2O5および1.5wtのPTFEからなるZn/ZnOアノードを2032の蓋内に配置した。次いで、この多孔質電極に、AudionvacVMS43-0.9バールを用いて電解液を充填した。多孔質ポリエチレンとセロファンからなる標準的な電池用セパレータの積層体を2つの電極間に配置し、電池をクリンプ止めして閉じ、漏れがないこと、および安定な開回路電圧について試験した。次いで、MACCOR電池テスターを使用し、組み立てたAgOカソードのサイクルを、C/5の一定の電流速度で充電中は2.0Vおよび放電中は1.4Vに制限して行なった。電解液:32重量の水性KOHおよびNaOH混合物80/20mol比。他の実施形態本開示において言及した刊行物および特許はすべて、引用によりあたかも個々の各刊行物または特許出願が具体的に個々に示されて引用により組み込まれているかのごとく同程度に本明細書に組み込まれる。引用により組み込まれるいずれかの特許または刊行物での用語の意味が本開示において用いられる用語の意味と矛盾する場合は、本開示における用語の意味によって支配されるものとする。さらに、前述の論考は、本発明の実施例の実施形態を開示および説明したものにすぎず、当業者には、かかる論考ならびに添付の図面および特許請求の範囲から、種々の変更、改変および変形が、以下の特許請求の範囲において規定される本発明の趣旨および範囲から逸脱することなく行なわれ得ることが容易に認識される。"